(57)【要約】【課題】今後、より薄肉化、大型化される傾向にある太陽電池素子の更なる高寿命化、コストダウン化を達成できるようにするとともに、太陽電池素子をラミネータ方式で封止する場合の周辺部での太陽電池素子の素子割れを払拭できるようにし、さらに、ラミネータ等による作業性の良好な太陽電池封止用シートを提供する。【解決手段】本願封止用シート１は、エチレン含有量が６２重量％から８５重量％である架橋性のエチレン系共重合樹脂シート表面にエンボス模様１０を施してなる太陽電池封止用シートにおいて、前記エンボス模様１０の谷１１ａの深さを１００μｍ以上にするとともに、エンボス模様１０の峰１１ｂの頂部断面を曲面構造（曲率半径Ｒ＝０．３〜５ｍｍが好ましい）にしたことを特徴とし、太陽電池素子に対する充分なクッション性と、当接圧の低減を図れるように構成した。【選択図】図５
2006134970.tif 000002
【特許請求の範囲】
【請求項１】
エチレン含有量が６２重量％から８５重量％である架橋性のエチレン系共重合樹脂シート表面にエンボス模様を施してなる太陽電池封止用シートにおいて、前記エンボス模様の谷の深さを１００μｍ以上にするとともに、エンボス模様の峰の頂部断面を曲面構造にしたことを特徴とする太陽電池封止用シート。
【請求項２】
前記エンボス模様の谷をラミネート時に生じる気泡が脱離できるＳ字状の蛇行経路に形成したことを特徴とする請求項１に記載の太陽電池封止用シート。
【請求項３】
前記架橋性のエチレン系共重合樹脂シートが、エチレン・酢酸ビニル共重合樹脂からなることを特徴とする請求項１又は２に記載の太陽電池封止用シート。
【発明の詳細な説明】
【技術分野】
【０００１】
本発明は、ガラス、プラスチック等の板状物またはシート状物からなる表裏面材間に太陽電池を封止するために用いて好適な太陽電池封止用シート、特に、架橋剤、安定剤が配合された架橋性のエチレン系共重合樹脂からなる太陽電池封止用シートに関するものである。
【背景技術】
【０００２】
太陽電池素子をラミネータ方式で封止する場合において、ガラス板自体にバイメタル状の反り（このために生じるガラス板の加熱ムラ）が生じることがある。すなわち、ガラス板をラミネータの熱板上に置いた時、熱板に接した側と接していない側との温度差による熱膨張によりガラス板にバイメタル状の反りが生じることは、ラミネータ方式を採る以上避けられないことである。この反りの結果、中心部と周辺部とでガラス板上面に５０°Ｃの温度差が確認（当社の測定）された。このことは、シートの中心部に比し、周辺部が溶融しないか溶融しても粘度の高い状態となってしまい、周辺部のエチレン系共重合樹脂の圧力により太陽電池素子にストレスを与えることから太陽電池素子の割れを発生させるという問題があった。
【０００３】
上記の問題を解消するため、従来、開発された太陽電池封止用シートに、特公平１−５２４２８号、特開２０００−１８３３８８号、特開２００３−５１６０５号がある。このうち、特公平１−５２４２８号は、シート両面に深さ３０μｍ以上のエンボス模様を施した有機過酸化物含有のＥＶＡ（エチレン酢酸ビニル共重合樹脂）からなり、表裏面材間に太陽電池素子を加熱封止するときに、帯電しないこと、ブロッキングしないこと、気泡を生じさせないこと及び太陽電池素子の割れなどの異常を生じさせないことなどをその特徴として挙げている。
【０００４】
また、特開２０００−１８３３８８号の発明は、シート片面に深さが１５〜５０μｍのエンボス模様を施した有機過酸化物含有のＥＶＡからなり、表裏面材間に太陽電池素子を加熱封止するときに、太陽電池素子の破損を生じさせないこと及び気泡を生じさせないことなどをその特徴として挙げている。
【０００５】
さらに、特開２００３−５１６０５号の発明は、６５°Ｃにおける圧縮率が１０％以上であるエンボス模様を施した有機過酸化物含有のＥＶＡからなり、表裏面材間に太陽電池素子を加熱封止するときに、太陽電池素子の割れを払拭出来ることをその特徴として挙げている。
【０００６】
さらにまた、特開２００３−２０４０７４号の発明は、特定の軟質樹脂フィルムの表面に端面にまで達する深さ１００μｍ以上の溝が形成される太陽電池用封止膜を用いることによって気泡の発生と太陽電池の損傷を防ぐことが出来ることをその特徴として挙げている。
【特許文献１】特公平１−５２４２８号公報
【特許文献２】特開２０００−１８３３８８号公報
【特許文献３】特開２００３−５１６０５号公報
【特許文献４】特開２００３−２０４０７４号公報
【発明の開示】
【発明が解決しようとする課題】
【０００７】
しかしながら、上記従来型の太陽電池封止用シート（特に、特公平１−５２４２８号、特開２０００−１８３３８８）は、エンボス模様の溝の深さが浅いため、或いはエンボス模様の溝の連続性を充分に考慮していない（例えば、図７のようにダイヤ格子）ために、太陽電池素子を表裏面材（ガラス板）間にラミネータ方式で封止する場合において、ＥＶＡより発生する酢酸ガス等の気体や周囲の空気が太陽電池素子と太陽電池封止用シートとの間、ガラス板と太陽電池封止用シートとの間、バックシートと太陽電池封止用シートとの間にそれぞれ残留してしまい、作成された太陽電池モジュールを長期使用した場合に、残留した気体や空気からなる気泡により太陽電池封止用シートと太陽電池素子もしくはガラス板又はバックシートとの剥離が進行し、その結果として、水、埃等の侵入を許し、太陽電池素子の腐食、出力低下、絶縁抵抗の低下といった各種の問題を発生させることがしばしばあった。したがって、この気泡の発生を如何に低減させるかが長年の課題となっていた。
【０００８】
また、特開２００３−５１６０５号は、エンボス模様の溝に深さは、太陽電池素子の割れについては一応の対応が出来ているものの、発生した気体の抜けのためには溝の形状はなお充分ではないという問題があった。
【０００９】
さらに、２００３−２０４０７４号はエンボス模様の溝をジグザグ形状にしているが、ジグザグ形状は屈曲点がＶ字形であるため、上述の如くＥＶＡより発生する酢酸ガス等の気体の抜けを考慮する場合、Ｖ字形の屈曲点でガスが滞留し易くガス抜け性が不十分であるという問題があった。
【００１０】
なお、ガス抜け性を考えた場合、エンボス模様の溝として図６の如く直線状にすることが最も望ましいが、ラミネータ成形時に太陽電池封止用シートのエンボス模様の直線の溝が太陽電池素子の周縁部に食い込んでしまい、微妙な位置決め等の調整が極めて困難であるという問題があった。
【００１１】
本発明は、上記種々の問題を一挙に解決するためのもので、その目的とするところは、今後、より薄肉化、大型化される傾向にある太陽電池素子の更なる高寿命化、コストダウン化を達成できるようにするとともに、太陽電池素子をラミネータ方式で封止する場合の周辺部での太陽電池素子の素子割れを払拭できるようにし、さらに、ラミネータ等による作業性の良好な太陽電池封止用シートを提供することにある。
【課題を解決するための手段】
【００１２】
上記の目的を達成するため、本発明に係る太陽電池封止用シートは、エチレン含有量が６２重量％から８５重量％である架橋性のエチレン系共重合樹脂シート表面にエンボス模様を施してなる太陽電池封止用シートにおいて、前記エンボス模様の谷の深さを１００μｍ以上にするとともに、エンボス模様の峰の頂部断面を曲面構造（曲率半径Ｒ＝０．３〜５ｍｍが好ましい）したことを特徴とし、太陽電池素子に対する充分なクッション性と、当接圧の低減を図れるように構成した。
【００１３】
また、請求項２に記載の発明に係る太陽電池封止用シートは、前記エンボス模様の谷をラミネート時に生じる気泡が脱離できるＳ字状の蛇行経路に形成したことを特徴とし、ガス抜け性を良好にし、かつ、エンボス模様が太陽電池素子の周縁部に食い込ませることがないように構成した。
【００１４】
さらに、請求項３に記載の発明に係る太陽電池封止用シートは、前記架橋性のエチレン系共重合樹脂シートがエチレン・酢酸ビニル共重合樹脂からなることを特徴とし、太陽電池素子の割れを生じさせないシートを、耐候性、透明性、柔軟性及び接着性を備えるＥＶＡにより実現できるように構成した。
【発明の効果】
【００１５】
本発明は、エチレン含有量が６２重量％から８５重量％である架橋性のエチレン系共重合樹脂シート表面にエンボス模様を施してなる太陽電池封止用シートにおいて、前記エンボス模様の谷の深さを１００μｍ以上にするとともに、エンボス模様の峰の頂部断面を曲面構造にしたことを特徴としているから、ラミネート時に生じる中心部と周辺部での温度差があったとしても、エンボス模様の谷の深さ＝峰の高さがあり、太陽電池素子に対する充分なクッション性が得られるとともに、太陽電池素子に対する当接圧が柔らかく、この面からも素子割れを確実に防止できるとともに、ラミネート作業性も良好になるなど、各種の優れた効果を奏するものである。
【００１６】
また、請求項２に記載の発明は、前記エンボス模様の谷をラミネート時に生じる気泡が脱離できるＳ字状の蛇行経路に形成したことを特徴としているから、ガス抜け性が良好な上に、太陽電池の周縁部ヘの食い込みがなく、ラミネート作業性もさらに向上するという優れた効果を奏するものである。
【００１７】
さらに、請求項３に記載の発明は、前記エチレン系共重合樹脂がエチレン・酢酸ビニル共重合樹脂であることを特徴としているから、充分なクッション性と当接圧の柔らかさのあるエンボス模様を有する太陽電池封止用シートを、耐候性、透明性、柔軟性及び接着性を備えるＥＶＡにより実現できるという優れた効果を奏するものである。
【発明を実施するための最良の形態】
【００１８】
次に、本発明の実施の一例を添付図面に基づいて説明する。図１は本願封止用シートの使用状態を示す分解断面図、図２は裏面材上に敷いた本願封止用シートに太陽電池素子を並べた状態の平面図、図３はＳ字状の蛇行経路をエンボス模様として施した本願封止用シートの平面図、図４はエンボス模様の谷及び峰の連続状態を示す拡大断面図、図５は一つの峰の頂部の曲面構造を示す部分拡大断面図である。
【００１９】
図において、１は本願封止用シートである。本願封止用シート１は、ガラス板、プラスチック板等の板状物又はシート状物からなる表面材２及び裏面材（バックシート）３と、太陽電池素子４との間に封止するために用いるものである。すなわち、図１の如く、上から表面材（ガラス板）２／本願封止用シート１／太陽電池素子４／本願封止用シート１／裏面材（ガラス板）３の順に積層し、加熱などにより、本願封止用シート１を溶融して表裏面材と裏面材との間に太陽電池素子４を封止するものである。この太陽電池素子４は裏面材３上に敷いた本願封止用シート１の上面に、図２の如く、適当な隙間ａ、ｂを介してマトリクス状に並べられる。この太陽電池素子４の封止のために、二重真空型ラミネータが使用される。ここに用いる架橋性のエチレン系共重合樹脂は、有機過酸化物やシランカップリング剤や必要な安定剤を配合していることは勿論である。
【００２０】
前記本願封止用シート１は、クッション性のあるエチレン含有量が６２重量％から８５重量％である架橋性のエチレン系共重合樹脂を用い、該シート表面にはエンボス模様１０が施されている。該エンボス模様１０は、ラミネート時に発生する気泡の抜け性を考慮すると、直線経路を施こした縞形状にしてもよいが、図３では、ラミネート時に生じる気泡が脱離できるＳ字状の蛇行経路１１に並べている。
【００２１】
前記Ｓ字状の蛇行経路１１は、図３の如く、蛇行ピッチをＡ、蛇行高さをＢとしたときにＡ：Ｂ＝１：５〜５：１の比率（図３ではＡ：Ｂ＝３：１程度になっている。）にするとよい。すなわち、上記比率内のＳ字状の蛇行経路１１はラミネート時に生じる気泡の、ガス抜け性が良好になると同時に、太陽電池素子４の周縁部への引っかかりを解消出来るようになる。なお、前記Ａ：Ｂの比率が、上記範囲外、例えば、Ｓ字のカーブが限りなく緩やになり過ぎて直線形状に近くなってしまった場合には太陽電池素子４の周縁部への引っかかりの問題が出るし、Ｓ字のカーブが限りなく急になり過ぎてヘアピンカーブ形状になってしまった場合はガス抜け性が悪くなる。また、Ｓ字状の蛇行経路１１の幅Ｄは１〜３ｍｍ程度がよい。
【００２２】
前記エンボス模様１０の経路１１を構成する谷１１ａは、図４の如く、深さＣが１００μｍ以上、具体的には３００〜７００μｍに画定するとよい。すなわち、１００μｍ未満であると、クッション性が悪くなり、太陽電池素子４の割れが起きやすくなってしまうからである。尤も、谷１１ａの深さＣは峰１１ｂの高さに相当するため、７００μｍを超えないことが好ましい。なぜならば、本願封止用シート１をＴ−ダイシート押出成形法やカレンダー成形法で作成する場合において、エンボスロールに対するブロッキングが起こり易く、シート成形の作業性を阻害するおそれが生じるからである。なお、エンボス模様の谷及び峰の連続状態は、図４に示すものに限らないことは勿論である。
【００２３】
前記経路１１を構成する峰１１ｂの頂部Ｔの断面は、曲面構造になっている。これは太陽電池素子に対する当接圧を柔らかくし、この面から素子割れを確実に防止するために有効となる。該曲面として具体的には限定されないが、曲率半径Ｒ＝０．３〜５ｍｍの曲面構造のものが好ましい。すなわち、頂部Ｔの曲率半径Ｒが０．３ｍｍ未満であると、 頂部の当接圧を減少させる効果が充分でなく、頂部Ｔの曲率半径Ｒが５ｍｍを超えると、太陽電池封止用シートと太陽電池素子の接触面が多くなり過ぎ、実質的にエンボス効果が期待できなくなるからである。
【００２４】
本願封止用シート１に用いられる架橋性のエチレン系共重合樹脂は、エチレンを主成分とし、これと共重合可能な単量体との共重合体であって、エチレンと酢酸ビニル、プロピオン酸ビニル等のビニルエステルの共重合体、エチレンとアクリル酸メチル、アクリル酸エチル、アクリル酸イソブチル、アクリル酸ｎブチル、メタクリル酸メチル等の不飽和カルボン酸エステルの共重合体、エチレンとアクリル酸、メタクリル酸などの不飽和カルボン酸の共重合体または、そのアイオノマー、 エチレンとプロピレン、１−ブテン、１−ヘキセン、１−オクテン、４−メチル−１−ペンテン、などのα−オレフィンの共重合体、あるいはこれらの２種以上の混合物などを例示することが出来る。
【００２５】
架橋性のエチレン系共重合樹脂として、エチレン含有量は６２重量％から８５重量％であるものが好ましい、エチレン含有量が６２重量％以下であると、ラミネート時に発生する酢酸等の気体量が多くなり、上述の理由で好ましくないばかりでなく、共重合樹脂の軟化温度が低くなり、太陽電池封止用シート同士のブロッキングの問題が発生し、作業性を著しく阻害するため好ましくない。また、エチレン含有量が８５重量％以上であると、ラミネート時に発生する気体量は少なくなるものの太陽電池封止用シートが硬くなりすぎ、太陽電池素子４の割れの問題が発生するために好ましくない。
【００２６】
これら架橋性のエチレン系共重合樹脂のうち、エチレン・酢酸ビニル共重合樹脂（ＥＶＡ）は、 易入手性、成形性、透明性、柔軟性、接着性、耐光性等の太陽電池封止用シートの要求物性に対する適合性から望ましい。
【００２７】
本願封止用シートに含有される、有機過酸化物は架橋剤として用いられる。具体的には分解温度（半減期が１時間である温度）が９０〜１８０°Ｃ、特に１２０〜１６０°Ｃの有機過酸化物の使用が好ましい。このような有機過酸化物としては、例えば第３ブチルパーオキシイソプロピルカーボネート、第３ブチルパーオキシアセテート、第３ブチルパーオキシベンゾエート、ジクミルパーオキサイド、２，５−ジメチル−２，５−ビス（第３ブチルパーオキシ）ヘキサン、ジ第３ブチルパーオキサイド、２，５−ジメチル−２，５−ビス（第３ブチルパーオキシ）ヘキシン−３、１，１−ビス（第３ブチルパーオキシ）−３，３，５−トリメチルシクロヘキサン、１，１−ビス（第３ブチルパーオキシ）シクロヘキサン、メチルエチルケトンパーオキサイド、２，５−ジメチルヘキシル−２，５−ビスパーオキシベンゾエート、第３ブチルハイドロパーオキサイド、ｐ−メンタンハイドロパーオキサイド、ベンゾイルパーオキサイド、ｐ−クロベンゾイルパーオキサイド、第３ブチルパーオキシイソブチレート、ヒドロキシヘプチルパーオキサイド、ジシクロヘキサノンパーオキサイドなどがあげられる。
【００２８】
このような有機過酸化物は、種類によって異なるが、該共重合樹脂１００重量部に対して１〜５重量部、好ましくは０．５〜３重量部程度配合するのが好ましい。
【００２９】
また、このような架橋反応を容易に進行させるために、架橋助剤を用いても良い。架橋助剤としては、トリアリルシアヌレート、トリアリルイソシアヌレート、エチレングリコールジメタクルレート、トリメチロールプロパントリメタクリレートジビニルベンゼン、ジアリルフタレート等を例示する事が出来る。架橋助剤は、該共重合樹脂１００重量部に対して０．５〜３重量部程度の配合が好ましい。
【００３０】
さらに、本願封止用シートに含有されるシランカップリング剤は接着促進剤として用いられる。具体的にはビニルトリエトキシシラン、ビニルトリス（β−メトシキ−エトシキ）シラン、γ−グリシドキシプロピル−トリピルトリ−メトキシシラン、γ−アミノプロピルトリピルトリエトシキシシラン等が使用でき、該共重合樹脂１００重量部に対して、シランカップリング剤は０．１から０．５重量部程度の配合が望ましい。
【００３１】
さらにまた、本願封止用シートには、その他の各種添加剤が配合される。このような添加剤としては、例えば、太陽光中の紫外線による劣化を防ぐ為の、紫外線吸収剤、光安定剤、酸化防止剤等が例示される。紫外線吸収剤として具体的には、２−ヒドロキシ−４−メトキシベンゾフェノン、２−２−ジヒドロキシ−４−メトキシベンゾフェノン、２−ヒドロキシ−４−メトキシ−２−カルボキシベンゾフェノン、２−ヒドロキシ−４−ｎ−オクトキシベンゾフェノン等のベンゾフェノン系、２−（２−ヒドロキシ−３，５−ジ第３ブチルフェニル）ベンゾトリアゾール、２−（２−ヒドロキシ−５−メチルフェニル）ベンゾトリアゾール、２−（２−ヒドロキシ−５−第３オクチルフェニル）ベンゾトリアゾール等のベンゾトリアゾール系、フェニルサリチレート、ｐ−オクチルフェニルサリチレート等のサリチル酸エステル系のものが用いられる。
【００３２】
前記光安定剤としては、ヒンダ−ドアミン系のものが使用される。また、前記酸化防止剤としては、ヒンダ−ドフェノール系やホスファイト系のものが使用される。
【実施例１】
【００３３】
太陽電池（多結晶シリコン系）１６０ｍｍ×１６０ｍｍ、厚さ２００μｍを図１の如く６列×７列＝４２枚を２ｍｍ間隔で、ガラス／本願封止用シート／太陽電池素子／本願封止用シート／バックシートの順に積層した。本願封止用シートはエチレン系共重合樹脂としてエチレン酢酸ビニル共重合樹脂（ＥＶＡ、エチレン含有量７２重量％、酢酸ビニル２８重量％、ＭＦＲ１５ｇ／１０ｍｉｎ、１９０°Ｃ）を用い、表１に記載される配合物を作製し、Ｔダイシート成形機を用いて厚み６００μｍの表面に直線形状からなるエンボス模様を、谷の深さ１９０μｍ、峰の頂部の曲率半径Ｒ＝０．７ｍｍの曲面構造を施したシートを作製した。このように作製した本願封止用シートとガラス板とバックシートを用いて太陽電池モジュール製作用ラミネータ（ＮＰＣ社製ＬＭ１１０×１６０）を使用して熱板温度１２８°Ｃ、真空時間３分、加圧時間２分でラミネートを行い、太陽電池素子の素子割れ数を調べたところ、表２の結果を得た。
【００３４】
また、加熱プレスを用いて２０ｃｍ角厚５０μｍのＰＥＴフィルム２枚の間に該シートを挟み、１５０°Ｃの温度条件で接触圧０．９８ＭＰａ１分、脱気１０回後、１５分加圧状態（９．８ＭＰａ）保持した後、取り出し、自然冷却させた後の気泡の発生個数を観察した。この結果を表２に示す。
【００３５】
さらに、作業性の確認としてシートのひっかかり易さを確認するために、ＪＩＳＫ７１２５に準拠する方法で実施例１に記載される本願封止用シートのエンボス模様面と裏面を重ね合わせて静摩擦係数の測定を行った。この結果を表２に示す。
【００３６】
さらにまた、ラミネート作業時の作業性の評価を行った。 すなわち、ラミネート作業時の太陽電池封止用シートを重ねる作業において、太陽電池素子の周縁にエンボス模様の峰が引っかかることがなく、問題なくシートの位置決めができるものを「○」、太陽電池素子の周縁部にエンボス模様の峰が引っかかり、太陽電池素子の位置がずれるという問題が発生するものを「×」、両者の中間を「△」と決めた。これらの結果を表２に示す。
【実施例２】
【００３７】
上記実施例１で用いたＥＶＡに代えてエチレンエチルアクリレート樹脂（ＥＥＡ、エチレン含有量７５重量％、エチルアクリレート含有量２５重量％、ＭＦＲ２０ｇ／１０ｍｉｎ、１９０°Ｃ）を用いた他は実施例１と同様にして評価を行った。この結果を表２に示す。
【実施例３】
【００３８】
エンボス模様の谷の深さを４２０μｍ、峰の頂部の曲率半径Ｒ＝１．７ｍｍの曲面構造を施されたものを使用した他は、実施例１と同様にして評価を行った。これらの結果を表２に示す。
【実施例４】
【００３９】
エンボス模様の谷をラミネート時に生じる気泡が脱離できるＳ字状の蛇行経路とし、その谷の深さを４２０μｍ、峰の頂部の曲率半径Ｒ＝１．７ｍｍの曲面構造を施されたものを使用した他は、実施例１と同様にして評価を行った。これらの結果を表２に示す。
【比較例１】
【００４０】
表面にエンボス模様の峰の頂部の曲率半径Ｒ＝０．１ｍｍの曲面構造を施したシートを使用した他は、実施例１と同様にして、太陽電池素子の割れ数、気泡の発生個数、ラミネート作業性、静摩擦係数を調べたところ、表２の結果を得た。
【比較例２】
【００４１】
表面にエンボス模様を施していないシートを使用した他は、実施例１と同様にして、太陽電池素子の割れ数、気泡の発生個数、ラミネート作業性、静摩擦係数を調べたところ、表２の結果を得た。
【００４２】
表１
配合比（重量部）
ＥＶＡ                      １００
架橋剤                      １．２
シランカップリング剤        ０．５
光安定剤                    ０．１
酸化防止剤                  ０．０５
紫外線吸収剤                ０．０３
【００４３】
表２
実施例１  実施例２  実施例３  実施例４  比較例１  比較例２
樹脂              ＥＶＡ    ＥＥＡ    ＥＶＡ    ＥＶＡ    ＥＶＡ    ＥＶＡ
エチレン％        ７２      ７５      ７２      ７２      ７２      ７２
Ｒ（ｍｍ）        ０．７    ０．７    １．７    １．７    ０．１    −
谷深さμｍ        １９０    １９０    ４２０    ４２０    ４５０    −
谷形状            直線      直線      直線      Ｓ字      直線      −
素子割れ          ０／４２  ０／４２  ０／４２  ０／４２  ０／４２  １５／４２
気泡個数          ０        ０        ０        ０        ０        ０
静摩擦係数ｇｆ    ２８０    ２５０    ３３０    ３４０    ６００    ９８０
作業性            ○        ○        ○        ○        ×        ×
【００４４】
上表２から実施例１（ＥＶＡ、エチレン７２％、ＶＡ２８％、Ｒ＝０．７、直線）及び実施例２（ＥＥＡ、エチレン７５％、ＥＡ２５％、Ｒ＝０．７、直線）、実施例３（ＥＶＡ、エチレン７２％、ＶＡ２８％、Ｒ＝１．７、直線）、実施例４（ＥＶＡ、エチレン７２％、ＶＡ２８％、Ｒ＝１．７、Ｓ字）は、太陽電池素子割れ、気泡発生がなく、また、静摩擦係数も低く、さらにはラミネート作業も問題なかった。
【００４５】
比較例１（ＥＶＡ、エチレン７２％、ＶＡ２８％、Ｒ＝０．１ｍｍ、直線）では太陽電池素子割れ、気泡発生個数は０個であったが、静摩擦係数が高く、また、ラミネート作業性も悪いという結果であった。
【００４６】
また、エンボス模様のない比較例２は太陽電池素子割れが１５個あった。また、静摩擦係数も高く、ラミネート作業性も悪いという結果であった、これらの結果から太陽電池素子割れを防止するためにはエンボス模様の谷を深くすることで解決ができるが、エンボス模様の峰の頂部があまり尖っていると作業性が劣ることが確認された。これに対し、エンボス模様の峰の頂部に曲面構造をつけることでさらに作業が行いやすくなることが確認できた。
【産業上の利用可能性】
【００４７】
本願封止用シートは、今後、より薄肉化、大型化される傾向にある太陽電池素子の更なる高寿命化、コストダウン化を達成できるものである。また、上記態様で示した太陽電池素子の封止用シートとしての用途のみならず、防犯用合せガラスの中間樹脂膜等の気泡防止対策としても極めて有効である。
【図面の簡単な説明】
【００４８】
【図１】本願封止用シートの使用状態を示す分解断面図である。
【図２】太陽電池素子を並べた状態の平面図である。
【図３】Ｓ字状の蛇行経路を施した本願封止用シートの平面図である。
【図４】エンボス模様の谷及び峰の連続状態を示す拡大断面図である。
【図５】一つの峰の頂部の曲面構造を示す部分拡大断面図である。
【図６】エンボス模様の谷が直線である封止用シートの平面図である。
【図７】エンボス模様の谷がダイヤ格子である封止用シートの平面図である。
【符号の説明】
【００４９】
１  本願封止用シート
２  表面材
３  裏面材（バックシート）
４  電池素子
１０  エンボス模様
１１  Ｓ字状の蛇行経路（谷）
１１ａ  谷
１１ｂ  峰
ａ、ｂ  太陽電池素子間の隙間
Ａ  蛇行ピッチ
Ｂ  蛇行高さ
Ｃ  蛇行経路の溝深さ
Ｄ  蛇行経路の幅
【図１】
2006134970.tif 000003
【図２】
2006134970.tif 000004
【図３】
2006134970.tif 000005
【図４】
2006134970.tif 000006
【図５】
2006134970.tif 000007
【図６】
2006134970.tif 000008
【図７】
2006134970.tif 000009